(57)【要約】      （修正有）【課題】α線やβ線、γ線やＸ線などの放射線を効果的に低減することができ、しかもアレルギーの原因となる花粉等のアレルゲンを低減することができる多機能シートを提供すること。【解決手段】繊維質シート又は樹脂シートに、金属フタロシアニン化合物及びその誘導体から選択される有機系フィラー、タングステン、インジウム、セシウム、鉛、水酸化鉛、バリウム、水酸化バリウム、ステアリン酸バリウム、三窒化硼素及びガドリニウム塩から選択される金属系フィラー、及びそれらの組合せの中から選ばれる１種若しくは２種以上からなる放射線低減フィラー、並びに金属フタロシアニン化合物、粘土鉱物及びテルペノイド類の中から選ばれる１種若しくは２種以上からなるアレルゲン低減フィラーが含まれていることを特徴とする。【選択図】なし【特許請求の範囲】
【請求項１】
繊維質シート又は樹脂シートに放射線低減フィラー及びアレルゲン低減フィラーが含まれていることを特徴とする多機能シート。
【請求項２】
放射線低減フィラーが、金属フタロシアニン化合物及びその誘導体から選択される有機系フィラー、タングステン、インジウム、セシウム、鉛、水酸化鉛、バリウム、水酸化バリウム、ステアリン酸バリウム、三窒化硼素及びガドリニウム塩から選択される金属系フィラー、及びそれらの組合せの中から選ばれる１種若しくは２種以上からなることを特徴とする請求項１に記載の多機能シート。
【請求項３】
アレルゲン低減フィラーが、金属フタロシアニン化合物、粘土鉱物及びテルペノイド類の中から選ばれる１種若しくは２種以上からなることを特徴とする請求項１又は２に記載の多機能シート。
【請求項４】
アクリル樹脂エマルジョン、変性アクリル樹脂エマルジョン、エチレン−酢酸ビニル共重合樹脂エマルジョンから選ばれるエマルジョン、スチレン−ブタジエンゴムラテックス、アクリルニトリル−ブタジエンゴムラテックス及びクロロプレンゴムラテックスから選ばれるラテックス、或いはアクリル樹脂、アクリルスチレン樹脂、ウレタン樹脂及びエポキシ樹脂から選ばれる溶剤の中から選ばれるいずれか１種若しくは２種以上の接着成分を介して放射線低減フィラー及びアレルゲン低減フィラーが繊維質シート又は樹脂シートに付着していることを特徴とする請求項１〜３のいずれかに記載の多機能シート。
【請求項５】
繊維質シート又は樹脂シートにエネルギー変換材料及びヨウ素複合体の少なくとも１をさらに含むことを特徴とする請求項１〜４のいずれか１項に記載の多機能シート。
【請求項６】
エネルギー変換材料が、ｐ−（ｐ−トルエンスルホニルアミド）ジフェニルアミン、４，４’−ビス（α，α−ジメチルベンジル）ジフェニルアミン、オクチル化ジフェニルアミン、２，２’−メチレンビス（４−エチル−６−ｔｅｒｔ−ブチルフェノール）、４，４’−チオビス（３−メチル−６−ｔｅｒｔ−ブチルフェノール）、及びＮ，Ｎ’−ジ−２−ナフチル−ｐ−フェニレンジアミンの中から選ばれるいずれか１種若しくは２種以上であることを特徴とする請求項５に記載の多機能シート。
【請求項７】
ヨウ素複合体が、ヨウ素を担体に担持、吸蔵させて複合化したヨードホール、あるいは前記ヨードホールをゲスト分子として、これをホスト分子に包接させたヨウ素包接体であることを特徴とする請求項５に記載の多機能シート。
【請求項８】
請求項１〜７のいずれか１項に記載の多機能シートを用いたフロアマット。
【請求項９】
請求項１〜７のいずれか１項に記載の多機能シートを用いた内装材。
【請求項１０】
請求項１〜７のいずれか１項に記載の多機能シートを用いた車両用内装材。
【発明の詳細な説明】
【技術分野】
【０００１】
本発明は、α線やβ線、γ線やＸ線などの放射線を効果的に低減することができ、しかもアレルギーの原因となる花粉等のアレルゲンを低減することができる多機能シートに関する。
【背景技術】
【０００２】
近年、東日本大震災による原子力発電所の事故以来、放射線被爆の危険を懸念する声が高まり、その放射線被爆への懸念は、事故を起こした原子力発電所周辺や運転停止中の原子力発電所を抱える自治体に止まらず、全国的に重要な関心事として取り沙汰されるようになっている。特に放射線被爆による影響が大きいとされる幼少の子供を抱える親にとっては、放射線被爆から子供を守りたいとの思いは強く、放射線被曝予防、被爆対策が強く望まれている。
【０００３】
従来より、原子力発電所や放射性物質を取り扱う施設などにおいて、作業者を放射線の被曝から守ることを目的とする放射線遮蔽マットが提案されている（特許文献１参照）。この放射線遮蔽マットは、タングステン粉末を主成分とする非鉛無機粉末、及び熱可塑性エラストマーを含有する、比重５以上の高比重シート及びその表裏両面に配置されるカバー材によって構成されたものである。
【０００４】
ところがこの放射線遮蔽マットにあっては、比重５以上の高比重シートを用いるため、この製造に非常に費用と時間が掛かり、簡易に使用する放射線遮蔽マットとしてはあまり適さない、という問題があった。
【０００５】
このような課題に鑑み、安価に製作することができ、しかも高い放射線遮蔽能力を備えながらも屈曲性を有する放射線遮蔽マットが提案されている（特許文献２参照）。このマットは、鉛、鉄、銅、亜鉛、タングステンのいずれかの素材からなる金属板若しくはこれら金属の粒子を樹脂又はゴムに分散した複合体からなる放射線遮蔽機能板を備えたものであり、放射線遮蔽効に優れたものであった。
【０００６】
しかし、この放射線遮蔽マットにあっても、鉛、鉄、銅、亜鉛、タングステンのいずれかの素材からなる金属板若しくはこれら金属の粒子を樹脂又はゴムに分散した複合体を使用しており、高価であると共に重く、その使用は、原子力発電所や放射性物質を取り扱う施設などの特定の場所に限られ、一般市民が容易に取り扱うことのできるものでは無かった。
【先行技術文献】
【特許文献】
【０００７】
【特許文献１】特開２００４−０７７１７０号公報
【特許文献２】特開２０１１−２４７６６６号公報
【発明の概要】
【発明が解決しようとする課題】
【０００８】
本発明は、健康で健やかな生活環境の保持に大きく寄与することができ、特にはα線やβ線、γ線やＸ線などの放射線を効果的に低減することができ、しかもアレルギーの原因となる花粉等のアレルゲンを低減することができる多機能シートを提供することを目的とするものである。
【課題を解決するための手段】
【０００９】
上記目的を達成するため、請求項１に記載の発明は、繊維質シート又は樹脂シートに放射線低減フィラー及びアレルゲン低減フィラーが含まれていることを特徴とする多機能シートをその要旨とした。
【００１０】
請求項２に記載の発明は、放射線低減フィラーが、金属フタロシアニン化合物及びその誘導体から選択される有機系フィラー、タングステン、インジウム、セシウム、鉛、水酸化鉛、バリウム、水酸化バリウム、ステアリン酸バリウム、三窒化硼素及びガドリニウム塩から選択される金属系フィラー、及びそれらの組合せの中から選ばれる１種若しくは２種以上からなることを特徴とする請求項１に記載の多機能シートをその要旨とした。
【００１１】
請求項３に記載の発明は、アレルゲン低減フィラーが、金属フタロシアニン化合物、粘土鉱物及びテルペノイド類の中から選ばれる１種若しくは２種以上からなることを特徴とする請求項１又は２に記載の多機能シートをその要旨とした。
【００１２】
請求項４に記載の発明は、アクリル樹脂エマルジョン、変性アクリル樹脂エマルジョン、エチレン−酢酸ビニル共重合樹脂エマルジョンから選ばれるエマルジョン、スチレン−ブタジエンゴムラテックス、アクリルニトリル−ブタジエンゴムラテックス及びクロロプレンゴムラテックスから選ばれるラテックス、或いはアクリル樹脂、アクリルスチレン樹脂、ウレタン樹脂及びエポキシ樹脂から選ばれる溶剤の中から選ばれるいずれか１種若しくは２種以上の接着成分を介して放射線低減フィラー及びアレルゲン低減フィラーが繊維質シート又は樹脂シートに付着していることを特徴とする請求項１〜３のいずれかに記載の多機能シートをその要旨とした。
【００１３】
請求項５に記載の発明は、繊維質シート又は樹脂シートにエネルギー変換材料及びヨウ素複合体の少なくとも１つをさらに含むことを特徴とする請求項１〜４のいずれか１項に記載の多機能シートをその要旨とした。
【００１４】
請求項６に記載の発明は、エネルギー変換材料が、ｐ−（ｐ−トルエンスルホニルアミド）ジフェニルアミン、４，４’−ビス（α，α−ジメチルベンジル）ジフェニルアミン、オクチル化ジフェニルアミン、２，２’−メチレンビス（４−エチル−６−ｔｅｒｔ−ブチルフェノール）、４，４’−チオビス（３−メチル−６−ｔｅｒｔ−ブチルフェノール）、及びＮ，Ｎ’−ジ−２−ナフチル−ｐ−フェニレンジアミンの中から選ばれるいずれか１種若しくは２種以上であることを特徴とする請求項５に記載の多機能シートをその要旨とした。
【００１５】
請求項７に記載の発明は、ヨウ素複合体が、ヨウ素を担体に担持、吸蔵させて複合化したヨードホール、あるいは前記ヨードホールをゲスト分子として、これをホスト分子に包接させたヨウ素包接体であることを特徴とする請求項５に記載の多機能シートをその要旨とした。
【００１６】
請求項８に記載の発明は、請求項１〜７のいずれか１項に記載の多機能シートを用いたフロアマットをその要旨とした。
【００１７】
請求項９に記載の発明は、請求項１〜７のいずれか１項に記載の多機能シートを用いた内装材をその要旨とした。
【００１８】
請求項１０に記載の発明は、請求項１〜７のいずれか１項に記載の多機能シートを用いた車両用内装材をその要旨とした。
【発明の効果】
【００１９】
本発明の多機能シートにあっては、繊維質シート又は樹脂シートに、例えば金属フタロシアニン化合物及びその誘導体から選択される有機系フィラー、タングステン、インジウム、セシウム、鉛、水酸化鉛、バリウム、水酸化バリウム、ステアリン酸バリウム、三窒化硼素及びガドリニウム塩から選択される金属系フィラー、及びそれらの組合せの中から選ばれる１種若しくは２種以上からなる放射線低減フィラーが含まれていることから、α線やβ線、γ線やＸ線などの放射線を効果的に低減することができ、しかも原子力発電所や放射性物質を取り扱う施設などの特定の場所に限られず、一般市民が容易に取り扱うことができ、健康で健やかな生活環境の保持に大きく寄与することができる。
【００２０】
本発明の多機能シートにあっては、繊維質シート又は樹脂シートに、例えば金属フタロシアニン化合物、粘土鉱物及びテルペノイド類の中から選ばれる１種若しくは２種以上からなるアレルゲン低減フィラーが含まれていることから、放射線を効果的に低減することができる効果に加え、アレルギーの原因となる花粉やダニ等を分解や吸着により低減することができる効果も有する。
【発明を実施するための形態】
【００２１】
以下、本発明の多機能シートをさらに詳しく説明する。本発明の多機能シートは、繊維質シート又は樹脂シートに放射線低減フィラー及びアレルゲン低減フィラーが含まれているものである。
【００２２】
繊維質シートの構成繊維としては、ポリエチレン繊維、ポリプロピレン繊維、ポリエステル繊維、ポリクラール繊維、ビニリデン繊維、ポリ塩化ビニル繊維、ポリアミド繊維、アクリル繊維、ポリビニルアルコール繊維などの合成繊維、レーヨン、ビスコースなどの再生繊維、アセテートなどの半合成繊維、炭素繊維、ガラス繊維などの無機繊維などの１種若しくは２種以上を用途や使用状態に合わせて適宜選択して使用することができる。繊維質シートの形態としては、不織布、フェルト、織物、編物、或いはこれらの複合物を挙げることができる。
【００２３】
一方、樹脂シートとしては、例えばポリ塩化ビニル、エチレン−酢酸ビニル共重合体、ポリエチレンなどの熱可塑性樹脂シート、ポリオレフィン系熱可塑性エラストマー、スチレン系熱可塑性エラストマー、ポリ塩化ビニル系エラストマーなどの熱可塑性エラストマーシート、スチレン−ブタジエンゴム、ブタジエンゴム、イソプレンゴム、ニトリル−ブタジエンゴムなどのゴムシートなどを適用することができる。尚、樹脂シートは連続気泡構造型又は独立気泡構造型に発泡成形された発泡樹脂シートが望ましく、中でも連続気泡構造型樹脂シートが好ましい。
【００２４】
また本発明の多機能シートは、繊維質シートと樹脂シートとを積層一体化した複合物の形態を採ることもできる。この場合、後述の放射線低減フィラー及びアレルゲン低減フィラーは、繊維質シートと樹脂シートのいずれか一方に含まれている形態や繊維質シートと樹脂シートの両方に含まれている形態を採ることができる。
【００２５】
繊維質シート又は樹脂シートに含まれる放射線低減フィラーは、放射線を反射また吸収して、透過する放射線量を低減させることができる機能を有するものであり、具体的には金属フタロシアニン化合物及びその誘導体から選択される有機系フィラー、タングステン、インジウム、セシウム、鉛、水酸化鉛、バリウム、水酸化バリウム、ステアリン酸バリウム、三窒化硼素及びガドリニウム塩から選択される金属系フィラー、及びそれらの組合せの中から選ばれる１種若しくは２種以上を挙げることができる。
【００２６】
放射線低減フィラーの含有量としては特に限定されず、本発明の多機能シートが適用される用途や使用形態に合わせて適宜決定して使用すれば良い。
【００２７】
繊維質シート又は樹脂シートに含まれるアレルゲン低減フィラーは、花粉やダニの死骸などのアレルゲンを分解させたり、吸着したりしてアレルゲン量を低減するものであり、具体的には下記式に示す金属フタロシアニン化合物又はその誘導体（式中の金属Ｍは、Ｆｅ、Ｃｏ、Ｍｎ、Ｔｉ、Ｖ、Ｎｉ、Ｃｕ、Ｚｎ、Ｍｏ、Ｗ、Ｏｓから選択される金属である。）テルペン炭化水素、テルペンアルコール、テルペンアルデヒド、テルペンケトンなどのテルペノイド類、ベントナイト、モンモリロナイト、ハイデライト、ヘクトライト、雲母、タルクなどの粘土鉱物から選ばれる１種若しくは２種以上を挙げることができる。
【００２８】
【化１】
2013221865.tif 000002
【００２９】
アレルゲン低減フィラーの含有量としては特に限定されず、本発明の多機能シートが適用される用途や使用形態に合わせて適宜決定して使用すれば良い。
【００３０】
放射線低減フィラー及びアレルゲン低減フィラーは、繊維質シート又は樹脂シートにアクリル樹脂エマルジョン、変性アクリル樹脂エマルジョン、エチレン−酢酸ビニル共重合樹脂エマルジョンから選ばれるエマルジョン、スチレン−ブタジエンゴムラテックス、アクリルニトリル−ブタジエンゴムラテックス及びクロロプレンゴムラテックスから選ばれるラテックス、或いはアクリル樹脂、アクリルスチレン樹脂、ウレタン樹脂及びエポキシ樹脂から選ばれる溶剤の中から選ばれるいずれか１種若しくは２種以上の接着成分を介して繊維質シートの構成繊維表面及び繊維相互間、又は樹脂シート表面（樹脂シートが連続気泡型発泡樹脂シートの場合は、その微細な多孔内）に付着する含有形態を採ることができる。
【００３１】
また本発明の多機能シートは、上記放射線低減フィラー及びアレルゲン低減フィラーに加え、さらにエネルギー変換材料及びヨウ素複合体の少なくとも１を含む形態を採ることもできる。尚、エネルギー変換材料及びヨウ素複合体の選択に際しては、繊維質シートや樹脂シートを構成するポリマーとの相溶性のほか、本発明の多機能シートが適用される用途や使用形態、取り扱い性、成形性、入手容易性、温度性能（耐熱性や耐寒性）、耐候性、価格なども考慮するのが望ましい。
【００３２】
エネルギー変換材料は、本発明の多機能シートに伝わる音、振動、衝撃などのエネルギーを熱や電気など別のエネルギーに変換する機能を持つ材料である。このエネルギー変換材料は低分子ポリマーからなるものであり、上述の繊維質シートや樹脂シートを構成するポリマー中に混合されて該ポリマーのマトリックス相中にミクロ相分離した分散相として、或いは完全相溶した分散相として存在している。そしてこのエネルギー変換材料にエネルギーが加わることで、該エネルギー変換材料の位相のズレ、回転が生じ、このときにエネルギー変換が起こるものと考えられる。
【００３３】
このような作用効果を持つエネルギー変換材料としては、例えばｐ−（ｐ−トルエンスルホニルアミド）ジフェニルアミン、４，４’−ビス（α，α−ジメチルベンジル）ジフェニルアミン、オクチル化ジフェニルアミン、２，２’−メチレンビス（４−エチル−６−ｔｅｒｔ−ブチルフェノール）、４，４’−チオビス（３−メチル−６−ｔｅｒｔ−ブチルフェノール）、及びＮ，Ｎ’−ジ−２−ナフチル−ｐ−フェニレンジアミンの中から選ばれるいずれか１種若しくは２種以上を挙げることができる。
【００３４】
このエネルギー変換材料は、繊維質シートや樹脂シートを構成するポリマー１００重量部に対して１〜２００重量部の割合で含まれていることが望ましい。エネルギー変換材料の含有量が１重量部を下回る場合、十分なエネルギー変換能を得ることができず、２００重量部を上回る場合には、範囲を超える分だけの効果が得られず不経済となるからである。
【００３５】
一方、ヨウ素複合体は、これを含有させることで繊維質シートや樹脂シートに優れた抗菌性、抗ウイルス性、抗アレルゲン性、消臭性を付与するものである。このような作用効果を奏するヨウ素複合体としては、例えばヨウ素、ヨウ化ナトリウムまたはヨウ化カリウムなどの三ヨウ化物（ヨージド）を、ポリエーテルグリコール類、ポリアクリル酸類、ポリアミド類、ポリオキシアルキレン類、澱粉類、ポリビニルピロリドンおよびポリビニルアルコールなどのヨウ素担体に担持、吸蔵させて複合化したヨードホール、あるいは上記ヨードホールをゲスト分子として、これをα−シクロデキストリン、β−シクロデキストリン、γ−シクロデキストリン、またはサイクロシクロデキストリンなどのシクロデキストリン、ゼラチン、乳糖、カルボキシメチルセルロース、アラビアゴムなどの１種若しくは２種以上の混合物からなるホスト分子に包接させたヨウ素包接体から構成されるものを挙げることができる。
【００３６】
このヨウ素包接体は、ホスト分子とゲスト分子とが９９：１〜５０：５０の重量比で存在するように包接させたものが、十分な抗菌効果および熱的安定性を有する点で好ましい。また、上記ヨウ素包接体の中でも、シクロデキストリンをホスト分子としてヨードホールを包接したヨウ素包接体は、ヨウ素保持性に優れ、かつ熱的安定性および分散性に優れる点から好ましい。
【００３７】
上記ヨウ素複合体の有効ヨウ素量としては、十分な抗菌性を発揮できるという観点から、少なくとも５％、好ましくは５〜２０％の範囲が望ましい。
【００３８】
尚、いずれの種類のヨウ素複合体を用いるかは、要求される性能の強弱および持続時間（例えば有効ヨウ素量、ヨウ素の単位時間あたりの放出量など）、製造時の温度や圧力、使用環境などを考慮して適宜決定するとよい。
【００３９】
このヨウ素複合体は、上記ベース樹脂１００重量部に対し０．１〜３０重量部の割合で含まれているのが望ましく、より好ましくは１〜２５重量部、最適には５〜２５重量部である。ヨウ素複合体の含有量が０．１重量部を下回るとき、十分な性能が得られない恐れがあり、含有量が３０重量部を越える場合には、効果が強すぎたり、樹脂に均一に分散しなかったり、接着成分からなる塗膜の機械的強度の低下を招いたりするなどの弊害を生じる恐れがある。
【００４０】
本発明の多機能シートは、室内に敷設されるカーペット、コンピュータのオペレーション用チェアマット、部屋の出入り口に敷設される床面用マット、玄関マット、エレベータ内やエレベータホールの開閉扉前に敷設される床面用マット、あるいは自動車や電車、飛行機などの室内に敷設される床マットに適用されるフロアマットに用いることができる。その使用形態としては、本発明の多機能シートをフロアマットの繊維表皮層やバッキング層として使用する形態を挙げることができる。また本発明の多機能シートは、車両や航空機の内装材、或いは住宅の内装材として使用することもできる。
【００４１】
尚、本発明の多機能シートは、例えば透明な樹脂シートとして窓ガラスにラミネートするなど、特許請求の範囲に記載された範囲内で自由に変更して用いることができる。
【産業上の利用可能性】
【００４２】
本発明の多機能シートは、例えばフロアマット、車両や航空機の内装材、住宅の内装材などに適用することができる。その場合、フロアマットや内装材は優れた放射線低減効果及びアレルゲン低減効果を有するものとなる。
【手続補正書】
【提出日】平成24年5月24日(2012.5.24)
【手続補正１】
【補正対象書類名】明細書
【補正対象項目名】全文
【補正方法】変更
【補正の内容】
【発明の詳細な説明】
【技術分野】
【０００１】
本発明は、α線やβ線、γ線やＸ線などの放射線を効果的に低減することができ、しかもアレルギーの原因となる花粉等のアレルゲンを低減することができる多機能シートに関する。
【背景技術】
【０００２】
近年、東日本大震災による原子力発電所の事故以来、放射線被爆の危険を懸念する声が高まり、その放射線被爆への懸念は、事故を起こした原子力発電所周辺や運転停止中の原子力発電所を抱える自治体に止まらず、全国的に重要な関心事として取り沙汰されるようになっている。特に放射線被爆による影響が大きいとされる幼少の子供を抱える親にとっては、放射線被爆から子供を守りたいとの思いは強く、放射線被曝予防、被爆対策が強く望まれている。
【０００３】
従来より、原子力発電所や放射性物質を取り扱う施設などにおいて、作業者を放射線の被曝から守ることを目的とする放射線遮蔽マットが提案されている（特許文献１参照）。この放射線遮蔽マットは、タングステン粉末を主成分とする非鉛無機粉末、及び熱可塑性エラストマーを含有する、比重５以上の高比重シート及びその表裏両面に配置されるカバー材によって構成されたものである。
【０００４】
ところがこの放射線遮蔽マットにあっては、比重５以上の高比重シートを用いるため、この製造に非常に費用と時間が掛かり、簡易に使用する放射線遮蔽マットとしてはあまり適さない、という問題があった。
【０００５】
このような課題に鑑み、安価に製作することができ、しかも高い放射線遮蔽能力を備えながらも屈曲性を有する放射線遮蔽マットが提案されている（特許文献２参照）。このマットは、鉛、鉄、銅、亜鉛、タングステンのいずれかの素材からなる金属板若しくはこれら金属の粒子を樹脂又はゴムに分散した複合体からなる放射線遮蔽機能板を備えたものであり、放射線遮蔽効に優れたものであった。
【０００６】
しかし、この放射線遮蔽マットにあっても、鉛、鉄、銅、亜鉛、タングステンのいずれかの素材からなる金属板若しくはこれら金属の粒子を樹脂又はゴムに分散した複合体を使用しており、高価であると共に重く、その使用は、原子力発電所や放射性物質を取り扱う施設などの特定の場所に限られ、一般市民が容易に取り扱うことのできるものでは無かった。
【先行技術文献】
【特許文献】
【０００７】
【特許文献１】特開２００４−０７７１７０号公報
【特許文献２】特開２０１１−２４７６６６号公報
【発明の概要】
【発明が解決しようとする課題】
【０００８】
本発明は、健康で健やかな生活環境の保持に大きく寄与することができ、特にはα線やβ線、γ線やＸ線などの放射線を効果的に低減することができ、しかもアレルギーの原因となる花粉等のアレルゲンを低減することができる多機能シートを提供することを目的とするものである。
【課題を解決するための手段】
【０００９】
上記目的を達成するため、請求項１に記載の発明は、繊維質シート、樹脂シート及び前記繊維質シートと樹脂シートとを積層一体化した複合物のいずれかからなり、前記繊維質シート及び樹脂シートのいずれか一方、又は両方に放射線低減フィラー及びアレルゲン低減フィラーが含まれていることを特徴とする多機能シートをその要旨とした。
【００１０】
請求項２に記載の発明は、放射線低減フィラーが、金属フタロシアニン化合物及びその誘導体から選択される有機系フィラー、タングステン、インジウム、セシウム、鉛、水酸化鉛、バリウム、水酸化バリウム、ステアリン酸バリウム、三窒化硼素及びガドリニウム塩から選択される金属系フィラー及びそれらの組合せの中から選ばれる１種若しくは２種以上からなることを特徴とする請求項１に記載の多機能シートをその要旨とした。
【００１１】
請求項３に記載の発明は、アレルゲン低減フィラーが、金属フタロシアニン化合物又はその誘導体、粘土鉱物及びテルペノイド類の中から選ばれる１種若しくは２種以上からなることを特徴とする請求項１又は２に記載の多機能シートをその要旨とした。
【００１２】
請求項４に記載の発明は、アクリル樹脂エマルジョン、変性アクリル樹脂エマルジョン、エチレン−酢酸ビニル共重合樹脂エマルジョンから選ばれるエマルジョン、スチレン−ブタジエンゴムラテックス、アクリルニトリル−ブタジエンゴムラテックス及びクロロプレンゴムラテックスから選ばれるラテックス、或いはアクリル樹脂、アクリルスチレン樹脂、ウレタン樹脂及びエポキシ樹脂から選ばれる溶剤の中から選ばれるいずれか１種若しくは２種以上の接着成分を介して放射線低減フィラー及びアレルゲン低減フィラーが繊維質シート及び樹脂シートのいずれか一方、又は両方に付着していることを特徴とする請求項１〜３のいずれかに記載の多機能シートをその要旨とした。
【００１３】
請求項５に記載の発明は、エネルギー変換材料及びヨウ素複合体の少なくとも１つをさらに含むことを特徴とする請求項１〜４のいずれか１項に記載の多機能シートをその要旨とした。
【００１４】
請求項６に記載の発明は、エネルギー変換材料が、ｐ−（ｐ−トルエンスルホニルアミド）ジフェニルアミン、４，４’−ビス（α，α−ジメチルベンジル）ジフェニルアミン、オクチル化ジフェニルアミン、２，２’−メチレンビス（４−エチル−６−ｔｅｒｔ−ブチルフェノール）、４，４’−チオビス（３−メチル−６−ｔｅｒｔ−ブチルフェノール）、及びＮ，Ｎ’−ジ−２−ナフチル−ｐ−フェニレンジアミンの中から選ばれるいずれか１種若しくは２種以上であることを特徴とする請求項５に記載の多機能シートをその要旨とした。
【００１５】
請求項７に記載の発明は、ヨウ素複合体が、ヨウ素を担体に担持、吸蔵させて複合化したヨードホール、あるいは前記ヨードホールをゲスト分子として、これをホスト分子に包接させたヨウ素包接体であることを特徴とする請求項５に記載の多機能シートをその要旨とした。
【００１６】
請求項８に記載の発明は、請求項１〜７のいずれか１項に記載の多機能シートを用いたフロアマットをその要旨とした。
【００１７】
請求項９に記載の発明は、請求項１〜７のいずれか１項に記載の多機能シートを用いた内装材をその要旨とした。
【００１８】
請求項１０に記載の発明は、請求項１〜７のいずれか１項に記載の多機能シートを用いた車両用内装材をその要旨とした。
【発明の効果】
【００１９】
本発明の多機能シートにあっては、繊維質シート、樹脂シート及び前記繊維質シートと樹脂シートとを積層一体化した複合物のいずれかからなり、前記繊維質シート及び樹脂シートのいずれか一方、又は両方に、例えば金属フタロシアニン化合物及びその誘導体から選択される有機系フィラー、タングステン、インジウム、セシウム、鉛、水酸化鉛、バリウム、水酸化バリウム、ステアリン酸バリウム、三窒化硼素及びガドリニウム塩から選択される金属系フィラー及びそれらの組合せの中から選ばれる１種若しくは２種以上からなる放射線低減フィラーが含まれていることから、α線やβ線、γ線やＸ線などの放射線を効果的に低減することができ、しかも原子力発電所や放射性物質を取り扱う施設などの特定の場所に限られず、一般市民が容易に取り扱うことができ、健康で健やかな生活環境の保持に大きく寄与することができる。
【００２０】
本発明の多機能シートにあっては、繊維質シート、樹脂シート及び前記繊維質シートと樹脂シートとを積層一体化した複合物のいずれかからなり、前記繊維質シート及び樹脂シートのいずれか一方、又は両方に、例えば金属フタロシアニン化合物、粘土鉱物及びテルペノイド類の中から選ばれる１種若しくは２種以上からなるアレルゲン低減フィラーが放射線低減フィラーと共に含まれていることから、放射線を効果的に低減することができる効果に加え、アレルギーの原因となる花粉やダニ等を分解や吸着により低減することができる効果も有する。
【発明を実施するための形態】
【００２１】
以下、本発明の多機能シートをさらに詳しく説明する。本発明の多機能シートは、繊維質シート、樹脂シート及び前記繊維質シートと樹脂シートとを積層一体化した複合物のいずれかからなり、前記繊維質シート及び樹脂シートのいずれか一方、又は両方に放射線低減フィラー及びアレルゲン低減フィラーが含まれているものである。
【００２２】
繊維質シートは、ポリエチレン繊維、ポリプロピレン繊維、ポリエステル繊維、ポリクラール繊維、ビニリデン繊維、ポリ塩化ビニル繊維、ポリアミド繊維、アクリル繊維、ポリビニルアルコール繊維などの合成繊維、レーヨン、ビスコースなどの再生繊維、アセテートなどの半合成繊維、炭素繊維、ガラス繊維などの無機繊維などの１種若しくは２種以上を構成繊維とするものであり、そのシート形態としては、不織布、フェルト、織物、編物、或いはこれらの複合物を挙げることができる。
【００２３】
一方、樹脂シートとしては、例えばポリ塩化ビニル、エチレン−酢酸ビニル共重合体、ポリエチレンなどの熱可塑性樹脂シート、ポリオレフィン系熱可塑性エラストマー、スチレン系熱可塑性エラストマー、ポリ塩化ビニル系エラストマーなどの熱可塑性エラストマーシート、スチレン−ブタジエンゴム、ブタジエンゴム、イソプレンゴム、ニトリル−ブタジエンゴムなどのゴムシートなどを挙げることができ、そのシートは連続気泡構造型又は独立気泡構造型に発泡成形された発泡樹脂シートが望ましく、中でも連続気泡構造型樹脂シートが好ましい。
【００２４】
また本発明の多機能シートは、繊維質シート又は樹脂シートの単一のシートの形態の他に、繊維質シートと樹脂シートとを積層一体化した複合物の形態を採ることもできる。この場合、後述の放射線低減フィラー及びアレルゲン低減フィラーは、繊維質シートと樹脂シートのいずれか一方に含まれている形態や繊維質シートと樹脂シートの両方に含まれている形態を採ることができる。
【００２５】
放射線低減フィラーは、放射線を反射または吸収して、透過する放射線量を低減させることができる機能を有するものであり、具体的には下記式に示す金属フタロシアニン化合物及びその誘導体（式中の金属Ｍは、Ｆｅ、Ｃｏ、Ｍｎ、Ｔｉ、Ｖ、Ｎｉ、Ｃｕ、Ｚｎ、Ｍｏ、Ｗ、Ｏｓから選択される金属である。）から選択される有機系フィラー、タングステン、インジウム、セシウム、鉛、水酸化鉛、バリウム、水酸化バリウム、ステアリン酸バリウム、三窒化硼素及びガドリニウム塩から選択される金属系フィラー及びそれらの組合せの中から選ばれる１種若しくは２種以上を挙げることができる。
【化１】
2013221865.tif 000003

【００２６】
放射線低減フィラーの含有量としては特に限定されず、本発明の多機能シートが適用される用途や使用形態に合わせて適宜決定して使用すれば良い。
【００２７】
アレルゲン低減フィラーは、花粉やダニの死骸などのアレルゲンを分解したり吸着したりしてアレルゲン量を低減するものであり、具体的には下記式に示す金属フタロシアニン化合物又はその誘導体（式中の金属Ｍは、Ｆｅ、Ｃｏ、Ｍｎ、Ｔｉ、Ｖ、Ｎｉ、Ｃｕ、Ｚｎ、Ｍｏ、Ｗ、Ｏｓから選択される金属である。）、テルペン炭化水素、テルペンアルコール、テルペンアルデヒド、テルペンケトンなどのテルペノイド類、ベントナイト、モンモリロナイト、ハイデライト、ヘクトライト、雲母、タルクなどの粘土鉱物から選ばれる１種若しくは２種以上を挙げることができる。
【００２８】
【化２】
2013221865.tif 000004
【００２９】
アレルゲン低減フィラーの含有量としては特に限定されず、本発明の多機能シートが適用される用途や使用形態に合わせて適宜決定して使用すれば良い。
【００３０】
放射線低減フィラー及びアレルゲン低減フィラーは、アクリル樹脂エマルジョン、変性アクリル樹脂エマルジョン、エチレン−酢酸ビニル共重合樹脂エマルジョンから選ばれるエマルジョン、スチレン−ブタジエンゴムラテックス、アクリルニトリル−ブタジエンゴムラテックス及びクロロプレンゴムラテックスから選ばれるラテックス、或いはアクリル樹脂、アクリルスチレン樹脂、ウレタン樹脂及びエポキシ樹脂から選ばれる溶剤の中から選ばれるいずれか１種若しくは２種以上の接着成分を介して繊維質シートの構成繊維表面及び繊維相互間、又は樹脂シート表面（樹脂シートが連続気泡型発泡樹脂シートの場合は、その微細な多孔内）に付着する含有形態を採ることができる。
【００３１】
また本発明の多機能シートは、上記放射線低減フィラー及びアレルゲン低減フィラーに加え、さらにエネルギー変換材料及びヨウ素複合体の少なくとも１を含む形態を採ることもできる。尚、エネルギー変換材料及びヨウ素複合体の選択に際しては、繊維質シートや樹脂シートを構成するポリマーとの相溶性のほか、本発明の多機能シートが適用される用途や使用形態、取り扱い性、成形性、入手容易性、温度性能（耐熱性や耐寒性）、耐候性、価格なども考慮するのが望ましい。
【００３２】
エネルギー変換材料は、本発明の多機能シートに伝わる音、振動、衝撃などのエネルギーを熱や電気などの別のエネルギーに変換する機能を持つ材料である。このエネルギー変換材料は低分子ポリマーからなるものであり、上述の繊維質シートや樹脂シートを構成するポリマー中に混合されて該ポリマーのマトリックス相中にミクロ相分離した分散相として、或いは完全相溶した分散相として存在している。そしてこのエネルギー変換材料にエネルギーが加わることで、該エネルギー変換材料の位相のズレ、回転が生じ、このときにエネルギー変換が起こるものと考えられる。
【００３３】
このような作用効果を持つエネルギー変換材料としては、例えばｐ−（ｐ−トルエンスルホニルアミド）ジフェニルアミン、４，４’−ビス（α，α−ジメチルベンジル）ジフェニルアミン、オクチル化ジフェニルアミン、２，２’−メチレンビス（４−エチル−６−ｔｅｒｔ−ブチルフェノール）、４，４’−チオビス（３−メチル−６−ｔｅｒｔ−ブチルフェノール）、及びＮ，Ｎ’−ジ−２−ナフチル−ｐ−フェニレンジアミンの中から選ばれるいずれか１種若しくは２種以上を挙げることができる。
【００３４】
このエネルギー変換材料は、繊維質シートや樹脂シートを構成するポリマー１００重量部に対して１〜２００重量部の割合で含まれていることが望ましい。エネルギー変換材料の含有量が１重量部を下回る場合、十分なエネルギー変換能を得ることができず、２００重量部を上回る場合には、範囲を超える分だけの効果が得られず不経済となるからである。
【００３５】
一方、ヨウ素複合体は、これを含有させることで繊維質シートや樹脂シートに優れた抗菌性、抗ウイルス性、抗アレルゲン性、消臭性を付与するものである。このような作用効果を奏するヨウ素複合体としては、例えばヨウ素、ヨウ化ナトリウムまたはヨウ化カリウムなどの三ヨウ化物（ヨージド）を、ポリエーテルグリコール類、ポリアクリル酸類、ポリアミド類、ポリオキシアルキレン類、澱粉類、ポリビニルピロリドンおよびポリビニルアルコールなどのヨウ素担体に担持、吸蔵させて複合化したヨードホール、あるいは上記ヨードホールをゲスト分子として、これをα−シクロデキストリン、β−シクロデキストリン、γ−シクロデキストリン、またはサイクロシクロデキストリンなどのシクロデキストリン、ゼラチン、乳糖、カルボキシメチルセルロース、アラビアゴムなどの１種若しくは２種以上の混合物からなるホスト分子に包接させたヨウ素包接体から構成されるものを挙げることができる。
【００３６】
このヨウ素包接体は、ホスト分子とゲスト分子とが９９：１〜５０：５０の重量比で存在するように包接させたものが、十分な抗菌効果および熱的安定性を有する点で好ましい。また、上記ヨウ素包接体の中でも、シクロデキストリンをホスト分子としてヨードホールを包接したヨウ素包接体は、ヨウ素保持性に優れ、かつ熱的安定性および分散性に優れる点から好ましい。
【００３７】
上記ヨウ素複合体の有効ヨウ素量としては、十分な抗菌性を発揮できるという観点から、少なくとも５％、好ましくは５〜２０％の範囲が望ましい。
【００３８】
尚、いずれの種類のヨウ素複合体を用いるかは、要求される性能の強弱および持続時間（例えば有効ヨウ素量、ヨウ素の単位時間あたりの放出量など）、製造時の温度や圧力、使用環境などを考慮して適宜決定するとよい。
【００３９】
このヨウ素複合体は、繊維質シートや樹脂シートを構成するポリマー１００重量部に対し０．１〜３０重量部の割合で含まれているのが望ましく、より好ましくは１〜２５重量部、最適には５〜２５重量部である。ヨウ素複合体の含有量が０．１重量部を下回るとき、十分な性能が得られない恐れがあり、含有量が３０重量部を越える場合には、効果が強すぎたり、ポリマーに均一に分散しなかったり、機械的強度の低下を招いたりするなどの弊害を生じる恐れがある。
【００４０】
本発明の多機能シートは、室内に敷設されるカーペット、コンピュータのオペレーション用チェアマット、部屋の出入り口に敷設される床面用マット、玄関マット、エレベータ内やエレベータホールの開閉扉前に敷設される床面用マット、あるいは自動車や電車、飛行機などの室内に敷設される床マットに適用されるフロアマットに用いることができる。その使用形態としては、本発明の多機能シートをフロアマットの繊維表皮層やバッキング層として使用する形態を挙げることができる。また本発明の多機能シートは、車両や航空機の内装材、或いは住宅の内装材として使用することもできる。
【００４１】
尚、本発明の多機能シートは、例えば透明な樹脂シートとして窓ガラスにラミネートするなど、特許請求の範囲に記載された範囲内で自由に変更して用いることができる。
【産業上の利用可能性】
【００４２】
本発明の多機能シートは、例えばフロアマット、車両や航空機の内装材、住宅の内装材などに適用することができる。その場合、フロアマットや内装材は優れた放射線低減効果及びアレルゲン低減効果を有するものとなる。
【手続補正２】
【補正対象書類名】特許請求の範囲
【補正対象項目名】全文
【補正方法】変更
【補正の内容】
【特許請求の範囲】
【請求項１】
繊維質シート、樹脂シート及び前記繊維質シートと樹脂シートとを積層一体化した複合物のいずれかからなり、前記繊維質シート及び樹脂シートのいずれか一方、又は両方に放射線低減フィラー及びアレルゲン低減フィラーが含まれていることを特徴とする多機能シート。
【請求項２】
放射線低減フィラーが、金属フタロシアニン化合物及びその誘導体から選択される有機系フィラー、タングステン、インジウム、セシウム、鉛、水酸化鉛、バリウム、水酸化バリウム、ステアリン酸バリウム、三窒化硼素及びガドリニウム塩から選択される金属系フィラー及びそれらの組合せの中から選ばれる１種若しくは２種以上からなることを特徴とする請求項１に記載の多機能シート。
【請求項３】
アレルゲン低減フィラーが、金属フタロシアニン化合物又はその誘導体、粘土鉱物及びテルペノイド類の中から選ばれる１種若しくは２種以上からなることを特徴とする請求項１又は２に記載の多機能シート。
【請求項４】
アクリル樹脂エマルジョン、変性アクリル樹脂エマルジョン、エチレン−酢酸ビニル共重合樹脂エマルジョンから選ばれるエマルジョン、スチレン−ブタジエンゴムラテックス、アクリルニトリル−ブタジエンゴムラテックス及びクロロプレンゴムラテックスから選ばれるラテックス、或いはアクリル樹脂、アクリルスチレン樹脂、ウレタン樹脂及びエポキシ樹脂から選ばれる溶剤の中から選ばれるいずれか１種若しくは２種以上の接着成分を介して放射線低減フィラー及びアレルゲン低減フィラーが繊維質シート及び樹脂シートのいずれか一方、又は両方に付着していることを特徴とする請求項１〜３のいずれかに記載の多機能シート。
【請求項５】
エネルギー変換材料及びヨウ素複合体の少なくとも１つをさらに含むことを特徴とする請求項１〜４のいずれか１項に記載の多機能シート。
【請求項６】
エネルギー変換材料が、ｐ−（ｐ−トルエンスルホニルアミド）ジフェニルアミン、４，４’−ビス（α，α−ジメチルベンジル）ジフェニルアミン、オクチル化ジフェニルアミン、２，２’−メチレンビス（４−エチル−６−ｔｅｒｔ−ブチルフェノール）、４，４’−チオビス（３−メチル−６−ｔｅｒｔ−ブチルフェノール）、及びＮ，Ｎ’−ジ−２−ナフチル−ｐ−フェニレンジアミンの中から選ばれるいずれか１種若しくは２種以上であることを特徴とする請求項５に記載の多機能シート。
【請求項７】
ヨウ素複合体が、ヨウ素を担体に担持、吸蔵させて複合化したヨードホール、あるいは前記ヨードホールをゲスト分子として、これをホスト分子に包接させたヨウ素包接体であることを特徴とする請求項５に記載の多機能シート。
【請求項８】
請求項１〜７のいずれか１項に記載の多機能シートを用いたフロアマット。
【請求項９】
請求項１〜７のいずれか１項に記載の多機能シートを用いた内装材。
【請求項１０】
請求項１〜７のいずれか１項に記載の多機能シートを用いた車両用内装材。